【手続補正書】
【提出日】平成20年1月22日(2008.1.22)
【手続補正１】
【補正対象書類名】明細書
【補正対象項目名】特許請求の範囲
【補正方法】変更
【補正の内容】
【特許請求の範囲】
【請求項１】
（ａ）二酸化マンガンと液体の混合物を形成させる工程、
（ｂ）十分な量の塩基性リチウム塩を前記混合物に加え、前記混合物のｐＨを約７．５〜９に調節し、前記混合物を少なくとも約１５分間浸漬する工程、
（ｃ）十分な量の前記塩基性リチウム塩を前記混合物に加え、前記混合物のｐＨを約１０〜１３に引き上げる工程、および
（ｄ）前記混合物を温度約１５〜１００℃で、前記引き上げたｐＨで浸漬し、式ＬｉｘＭｎＯ２（式中、０．０５≦ｘ≦０．１２５）を有するリチウム化された二酸化マンガン中間体生成物を形成させる工程、および
（ｅ）前記リチウム化された二酸化マンガン中間体生成物を前記混合物から分離する工程、および
（ｆ）前記リチウム化された二酸化マンガン中間体生成物を温度約３００〜４２０℃で加熱し、式ＬｉｙＭｎＯ２−δ（式中、０．０７５≦ｙ≦０．１７５および０．０１≦δ≦０．０６）を有し、主としてガンマ（γ）−ＭｎＯ２型結晶構造を有する、熱処理された、リチウム化された二酸化マンガン生成物を形成させる工程
を含んでなることを特徴とする二酸化マンガンの処理方法。
【請求項２】
前記熱処理された、リチウム化された二酸化マンガン生成物が、スピネル型結晶構造を有するリチウムマンガン酸化物ではない、請求項１に記載の方法。
【請求項３】
（ａ）二酸化マンガンと液体の混合物を形成させる工程、および
（ｂ）十分な量の塩基性リチウム塩を前記混合物に加え、前記混合物のｐＨを約７．５〜９に調節する工程、および
（ｃ）前記混合物を温度約１５〜３５℃で、前記ｐＨで浸漬し、前記二酸化マンガンの表面酸性箇所を中和する工程、および
（ｄ）前記浸漬の後、十分な量の塩基性リチウム塩を前記混合物に加え、前記混合物のｐＨを約１０〜１３に引き上げる工程、および
（ｅ）前記混合物を温度約１５〜１００℃で、前記引き上げたｐＨで浸漬し、式ＬｉｘＭｎＯ２（式中、０．０５≦ｘ≦０．１２５）を有するリチウム化された二酸化マンガン中間体生成物を形成させる工程、および
（ｆ）前記リチウム化された二酸化マンガン中間体生成物を前記混合物から分離する工程、および
（ｇ）前記リチウム化された二酸化マンガン中間体生成物を温度約３００〜４２０℃で加熱し、式ＬｉｙＭｎＯ２−δ（式中、０．０７５≦ｙ≦０．１７５および０．０１≦δ≦０．０６）を有し、主としてガンマ（γ）−ＭｎＯ２型結晶構造を有する、熱処理された、リチウム化された二酸化マンガン生成物を形成させ、それによって前記熱処理された、リチウム化された二酸化マンガンが一次リチウム電気化学的電池の中に、前記電池用の活性カソード材料として挿入するのに適合させられる工程、
を含んでなることを特徴とする二酸化マンガンの処理方法。
【請求項４】
前記二酸化マンガンが、ガンマ（γ）−ＭｎＯ２型結晶構造を有する電解二酸化マンガン（ＥＭＤ）である、請求項３に記載の方法。
【請求項５】
前記二酸化マンガンのナトリウム含有量が２０００ｐｐｍ未満である、請求項３または４に記載の方法。
【請求項６】
前記液体が蒸留水または脱イオン水である、請求項３〜５のいずれか一項に記載の方法。
【請求項７】
前記工程（ｃ）の浸漬時間が少なくとも約１５分間である、請求項３〜６のいずれか一項に記載の方法。
【請求項８】
前記工程（ｃ）の浸漬時間が少なくとも約３０分間である、請求項７に記載の方法。
【請求項９】
前記工程（ｃ）の浸漬時間が、工程（ｃ）および（ｅ）の総浸漬時間の約１０％〜５０％である、請求項３に記載の方法。
【請求項１０】
前記塩基性リチウム塩が、水酸化リチウム、酸化リチウム、リチウムメトキシド、およびリチウムアミド、またはそれら塩のいずれか２つ以上の混合物である、請求項３〜９のいずれか一項に記載の方法。
【請求項１１】
前記塩基性リチウム塩が水酸化リチウムである、請求項１０に記載の方法。
【請求項１２】
前記工程（ｂ）の混合物のｐＨが約７．７〜９である、請求項３〜１１のいずれか一項に記載の方法。
【請求項１３】
工程（ｃ）の混合物の温度が２０〜３０℃である、請求項３〜１２のいずれか一項に記載の方法。
【請求項１４】
前記工程（ｄ）の混合物の浸漬後のｐＨが約１１〜１３である、請求項３〜１３のいずれか一項に記載の方法。
【請求項１５】
工程（ｃ）および（ｅ）の総浸漬時間が約２〜２４時間である、請求項３〜１４のいずれか一項に記載の方法。
【請求項１６】
工程（ｅ）の混合物の温度が２０〜３０℃である、請求項３〜１５のいずれか一項に記載の方法。
【請求項１７】
工程（ｇ）における前記リチウム化された二酸化マンガン中間体の加熱温度が３５０〜３９０℃である、請求項３〜１６のいずれか一項に記載の方法。
【請求項１８】
工程（ｇ）における前記中間体生成物の前記加熱が酸化性雰囲気中で達成される、請求項３〜１７のいずれか一項に記載の方法。
【請求項１９】
前記酸化性雰囲気が空気または酸素を含んでなる、請求項１８に記載の方法。
【請求項２０】
工程（ｆ）から得られる前記中間体生成物中に存在する残留水分が、工程（ｇ）における加熱により除去される、請求項３〜１９のいずれか一項に記載の方法。
【請求項２１】
熱処理された、リチウム化された二酸化マンガン生成物が、スピネル型結晶構造を有するリチウムマンガン酸化物ではない、請求項３〜２０のいずれか一項に記載の方法。
【請求項２２】
前記一次リチウム電気化学的電池が、リチウム金属またはリチウム合金を含んでなるアノードを含む、請求項３〜２１のいずれか一項に記載の方法。
【請求項２３】
ハウジング、正極および負極端子、リチウム金属またはリチウム合金を含んでなるアノード、非水性電解質、およびリチウム化された二酸化マンガンを含んでなるカソードを含んでなる一次リチウム電気化学的電池であって、前記リチウム化された二酸化マンガンが、
（ａ）二酸化マンガンと液体の混合物を形成させる工程、および
（ｂ）十分な量の塩基性リチウム塩を前記混合物に加え、前記混合物のｐＨを約７．５〜９に調節する工程、および
（ｃ）前記混合物を温度約１５〜３５℃で、前記ｐＨで浸漬し、前記二酸化マンガンの表面酸性箇所を中和する工程、および
（ｄ）工程（ｃ）の後、十分な量の前記塩基性リチウム塩を前記混合物に加え、混合物のｐＨを約１０〜１３に引き上げ、混合物を温度約１５〜１００℃で、前記引き上げたｐＨで浸漬し、式ＬｉｘＭｎＯ２（式中、０．０５≦ｘ≦０．１２５）を有するリチウム化された二酸化マンガン中間体生成物を形成させる工程、および
（ｅ）前記リチウム化された二酸化マンガン中間体生成物を前記混合物から分離する工程、および
（ｆ）前記リチウム化された二酸化マンガン中間体生成物を温度約３００〜４２０℃で加熱し、式ＬｉｙＭｎＯ２−δ（式中、０．０７５≦ｙ≦０．１７５および０．０１≦δ≦０．０６）を有し、主としてガンマ（γ）−ＭｎＯ２型結晶構造を有する、熱処理された、リチウム化された二酸化マンガンを形成させる工程
を含んでなる製法により製造されることを特徴とする一次リチウム電気化学的電池。
【請求項２４】
前記二酸化マンガンが、ガンマ（γ）−ＭｎＯ２型結晶構造を有する電解二酸化マンガンである、請求項２３に記載の一次リチウム電気化学的電池。
【請求項２５】
前記二酸化マンガンのナトリウム含有量が２０００ｐｐｍ未満である、請求項２３または２４に記載の一次リチウム電気化学的電池。
【請求項２６】
前記液体が蒸留水または脱イオン水である、請求項２３〜２５のいずれか一項に記載の一次リチウム電気化学的電池。
【請求項２７】
前記工程（ｃ）の浸漬時間が少なくとも約１５分間である、請求項２３〜２６のいずれか一項に記載の一次リチウム電気化学的電池。
【請求項２８】
前記工程（ｃ）の浸漬時間が少なくとも約３０分間である、請求項２７に記載の一次リチウム電気化学的電池。
【請求項２９】
前記工程（ｃ）の浸漬時間が、工程（ｃ）および（ｄ）の総浸漬時間の約１０％〜５０％である、請求項２３〜２８に記載の一次リチウム電気化学的電池。
【請求項３０】
前記塩基性リチウム塩を、水酸化リチウム、酸化リチウム、リチウムメトキシド、およびリチウムアミド、またはそれら塩のいずれか２つ以上の混合物である、請求項２３〜２９のいずれか一項に記載の一次リチウム電気化学的電池。
【請求項３１】
前記工程（ｂ）の混合物のｐＨが約７．７〜９である、請求項２３〜３０のいずれか一項に記載の一次リチウム電気化学的電池。
【請求項３２】
工程（ｃ）の混合物の温度が２０〜３０℃である、請求項２３〜３１のいずれか一項に記載の一次リチウム電気化学的電池。
【請求項３３】のいずれか一項
前記工程（ｄ）の混合物のｐＨが約１１〜１３である、請求項２３〜３２のいずれか一項に記載の一次リチウム電気化学的電池。
【請求項３４】
工程（ｃ）および（ｄ）の総浸漬時間が約２〜２４時間である、請求項２３〜３３のいずれか一項に記載の一次リチウム電気化学的電池。
【請求項３５】
前記工程（ｆ）におけるリチウム化された二酸化マンガン中間体の加熱温度が３５０〜３９０℃である、請求項２３〜３４のいずれか一項に記載の一次リチウム電気化学的電池。
【請求項３６】
前記工程（ｆ）における中間体生成物の加熱が、空気または酸素を含んでなる酸化性雰囲気中で達成される、請求項２３〜３５のいずれか一項に記載の一次リチウム電気化学的電池。
【請求項３７】
前記熱処理された、リチウム化された二酸化マンガン生成物が、スピネル型結晶構造を有するリチウムマンガン酸化物ではない、請求項２３〜３６のいずれか一項に記載の一次リチウム電気化学的電池。